ТЕРМОКЛЕИ С УВЕЛИЧЕННЫМ ВРЕМЕНЕМ ВЫДЕРЖКИ ПЕРЕД СКЛЕИВАНИЕМ

1. Состав термоклея, включающий
а) по меньшей мере термопластичный, при 25°С твердый поли-α-олефин (Р), привитой силаном;
б) по меньшей мере мягкую смолу (WH) с точкой плавления или размягчения между -10-40°С.
2. Состав термоклея по п.1, отличающийся тем, что поли-α-олефин (Р), привитой силаном, имеет температуру размягчения между 70 и 150°С, в частности, между 90 и 110°С.
3. Состав термоклея по п.1 или 2, отличающийся тем, что поли-α-олефином (Р), привитым силаном, являются привитые силаном полиэтилен или полипропилен.
4. Состав термоклея по п.1 или 2, отличающийся тем, что поли-α-олефин (Р), привитой силаном, представляет собой поли-α-олефин, изготовленный с помощью катализаторов из металлоценов и которому были привиты группы силана.
5. Состав термоклея по п.1 или 2, отличающийся тем, что в состав клея дополнительно входит твердый при комнатной температуре термопластичный поли-α-олефин (Р´), в частности, атактический поли-α-олефин (АРАО).
6. Состав термоклея по п.1 или 2, отличающийся тем, что в состав клея входят по меньшей мере два разных поли-α-олефина (Р), привитых силаном.
7. Состав термоклея по п.1 или 2, отличающийся тем, что мягкая смола (WH) имеет точку плавления или размягчения между 0 и 25°С, в частности, между 10 и 25°С.
5
9
8. Состав термоклея по п.1 или 2, отличающийся тем, что мягкой смолой (WH) является углеводородная смола, в частности, алифатическая углеводородная смола С-С.
9. Состав термоклея по п.1 или 2, отличающийся тем, что количество мягких смол (WH) составляет 20-40 вес.%, в частности, 25-35 вес.%, от состава термоклея.
10. Состав термоклея по п.1 или 2, отличающийся тем, что весовое соотношение всех мягких смол и всех поли-α-олефинов (Р), привитых силаном, составляет менее 0,5, предпочтительно, 0,2-0,4, особенно предпочтительно - 0,3-0,4.
11. Состав термоклея по п.1 или 2, отличающийся тем, что суммарный вес всех твердых при 25° термопластичных поли-α-олефинов (Р), привитых силаном, и всех мягких смол (WH), а также всех имеющихся при известных условиях твердых термопластичных поли-α-олефинов (Р´) составляет более 80 вес.%, предпочтительно, более 90 вес.% состава термоклея.
12. Применение состава термоклея по одному из пп.1-11 для склеивания полиолефиновых пленок или пенопластов, или текстиля.
13. Применение состава термоклея по одному из пп.1-11 в качестве кашировального клея для склеивания полиолефиновых пленок или пенопластов, или текстиля.
14. Составной элемент (1), содержащий
- первый субстрат (S1), являющийся полиолефиновой пленкой или пенопластом, или текстилем;
- состав термоклея по одному из пп.1-11 или состав термоклея, отвержденный под действием воды, по одному из пп.1-11, а также
- второй субстрат (S2);
причем состав термоклея, или отвержденный состав термоклея, находится между первым субстратом (S1) и вторым субстратом (S2).
15. Составной элемент по п.14, отличающийся тем, что второй субстрат (S2) является волокнистым материалом, в частности, материалом из натурального волокна.
16. Составной элемент по п.14, отличающийся тем, что второй субстрат (S2) является полипропиленом.
17. Способ изготовления составного элемента по одному из пп.14-16, включающий стадии:
(i) расплавления состава термоклея,
(ii) нанесения расплавленного состава термоклея на полиолефиновую пленку (S1),
(iii) нагрева полиолефиновой пленки,
(iv) контактирования второго субстрата (S2) с расплавленным составом термоклея.
18. Способ по п.17, отличающийся тем, что стадию контактирования осуществляют под давлением прижима, в частности, между 0,1 и 1 бар, предпочтительно, по меньшей мере 0,8 бар.